FR 2722604 A1 19960119 FR 9508654 A 19950718 La présente invention concerne un lubrifiant utilisé pour une bande magnétique ou un disque magnétique, et un support d'enregistrement magnétique contenant ce lubrifiant. Plus particulièrement, la présente invention concerne des améliorations des performances de fonctionnement, de la résistance à l'abrasion et de la durabilité d'un support d'enregistrement magnétique. Dans le domaine de l'enregistrement magnétique, on utilise largement un support d'enregistrement magnétique dans lequel des poudres magnétiques, telles que des poudres d'oxyde de fer gamma, dispersées dans un liant organique, recouvrent un substrat non magnétique. Par ailleurs, pour répondre à la demande croissante concernant un enregistrement à haute densité, on utilise actuellement un support d'enregistrement magnétique à mince film métallique magnétique dans lequel un matériau métallique magnétique tel que Co seul ou un alliage Co-Ni est déposé directement par plaquage, pulvérisation cathodique, dépôt sous vide ou plaquage ionique sur un substrat non magnétique tel qu'un film de polyester ou un film de polyamide. Le support d'enregistrement magnétique à mince film métallique magnétique présente un certain nombre d'avantages du fait qu'il est satisfaisant non seulement en ce qui concerne la cocrcitivité et le rapport rectangulaire et en ce qu'il présente des caractéristiques de conversion électromagnétique supérieures dans le domaine des courtes longueurs d'onde, mais encore en ce que sa couche magné- tique peut être d'épaisseur réduite, de sorte que la démagnétisation d'enregis- trement ou les pertes d'épaisseur en cours de reproduction sont moins importantes, tandis qu'il n'est pas nécessaire d'incorporer un liant organique en tant que matériau non magnétique dans la couche magnétique et qu'il est donc possible d'augmenter la densité du matériau magnétique. Cependant, le support d'enregistrement magnétique de type à mince film métallique magnétique mentionné ci-dessus est extrêmement satisfaisant en ce qui concerne le lissé de la surface de la couche magnétique, de sorte qu'il a une plus grande surface de contact efficace avec la tête magnétique ou les parties de glissement telles que les galets de guidage, si bien que son coefficient de frotte- ment est augmenté et donc qu'il a tendance à subir un phénomène d'agglutination (adhésion) susceptible d'entraîner de faibles performances de fonctionnement ou une faible durabilité. Pour éviter ces inconvénients, il a été envisagé d'employer différents lubrifiants. Ainsi, il a été tenté d'appliquer des acides gras supérieurs ou leurs esters sur une couche magnétique du support d'enregistrement magnétique pour améliorer ses performances de fonctionnement ou sa durabilité. Cependant, des caractéristiques extrêmement sévères sont nécessaires pour les lubrifiants employés dans un support d'enregistrement magnétique du fait de leurs propriétés, de sorte que les lubrifiants conventionnels ne peuvent pas être employés de manière satisfaisante. En effet, un lubrifiant employé pour un support d'enregistrement magnétique doit (i) présenter des caractéristiques à basse température supérieures pour conserver ses effets lubrifiants préétablis dans les régions froides, (ii) être appliqué en une épaisseur extrêmement faible et cependant présenter des effets lubrifiants suffisants compte tenu de l'importance attachée à l'écartement entre la tête magnétique et la couche magnétique, et (iii) être capable de résister à un stockage de longue durée ou à une utilisation prolongée tout en conservant ses effets lubrifiants. Cependant, les acides gras supérieurs ou leurs esters, qui ont été utilisés jusqu'à présent, sont susceptibles de se figer et de se solidifier à basse température, par exemple à 0OC ou moins, de sorte que leur fonction lubrifiante est perdue, et ils sont susceptibles également de présenter une médiocre durabilité à long terme. Les présents inventeurs ont développé un lubrifiant qui est préparé par addition d'une alkylamine primaire à longue chaîne à un ester de perfliuoropoly- éther (demande de brevet japonais publiée avant examen (Kokai) JP-A-05-194 971 correspondant à la demande de brevet U.S n 147 549). Bien qu'un support d'enregistrement magnétique employant un tel lubrifiant soit satisfaisant en pratique, il a tendance à présenter un coefficient de frottement qui augmente progressivement pendant l'utilisation, de sorte que la bande magnétique ne peut pas glisser régulièrement lorsqu'elle est en contact avec les éléments de glissement tels que les galets de guidage lorsque la bande est amenée à fonctionner un grand nombre de fois sur un magnétoscope. Il en résulte que la bande subit des mouvements de glissement de faible amplitude qui dégradent l'image reproduite. En outre, la bande a tendance à chevaucher les galets de guidage, ce qui la détériore. Ainsi, la présente invention a pour but de fournir un lubrifiant, et un support d'enregistrement magnétique contenant le lubrifiant, et qui soit capable de conserver un pouvoir lubrifiant supérieur et des effets lubrifiants prolongés dans différentes conditions d'utilisation de manière à améliorer les performances de fonctionnement, la résistance à l'abrasion et la durabilité du support d'enregistre- ment magnétique. Dans un premier aspect, la présente invention fournit un lubrifiant comportant un ester d'un perfluoropolyéther ayant un groupe hydroxyle terminal et d'un acide carboxylique à longue chaîne partiellement fluoré, représenté par la formule: RfCH2OCOR1 ou RlCOOCH2RfCH20COR1 (1) o Rf désigne un groupe perfluoropolyéther et R1 désigne un groupe hydrocarboné à longue chaîne partiellement fluoré, et une alkylamine tertiaire à longue chaîne représentée par la formule: Rb Ra-N-Rc (2) mélangée à l'ester, o Ra, Rb et Rc sont des groupes hydrocarbonés dont l'un au moins désigne un groupe hydrocarboné à longue chaîne ayant 3 atomes de carbone ou plus. Dans ce premier aspect, la présente invention fournit un support d'enregistrement magnétique comportant un mince film métallique magnétique formé sur un substrat non magnétique, dans lequel un lubrifiant tel que défini ci- dessus est maintenu sur la surface du mince film métallique magnétique. Dans un second aspect, la présente invention fournit un lubrifiant contenant un ester d'un perfluoropolyéther ayant un groupe carboxyle terminal et d'un alcool à longue chaîne, représenté par la formule: RfCH2COOR1 ou R1OCOCHRfCH2,COOR1 (3) o Rf désigne un groupe perfluoropolyéther et R1 désigne un groupe hydrocarboné à longue chaîne, et une alkylamine tertiaire à longue chaîne représentée par la formule: Rb Ra-N-Rc (4) mélangée audit ester, o Ra, Rb et Rc sont des groupes hydrocarbonés dont l'un au moins désigne un groupe hydrocarboné à longue chaîne ayant 3 atomes de carbone ou plus. Dans un troisième aspect, la présente invention fournit un lubrifiant contenant un ester d'un perfluoropolyéther ayant un groupe carboxyle terminal d'un alcool à longue chaîne partiellement fluoré, représenté par la formule: RfCH2COOR2 ou R2-OCOCH2RfCH2,COOR2 (5) o Rf désigne un groupe perfluoropolyéther et R2 désigne un groupe hydrocarboné à longue chaîne partiellement fluoré, et une alkylamine tertiaire à longue chaîne représentée par la formule: Rb I Ra-N-Rc (6) mélangée à l'ester, o Ra, Rb et Rc sont des groupes hydrocarbonés dont l'un au moins désigne un groupe hydrocarboné à longue chaîne ayant 3 atomes de carbone ou plus. Le support d'enregistrement magnétique comportant un mince film métallique magnétique sur un substrat non magnétique selon le second aspect ou le troisième aspect de la présente invention contient un lubrifiant selon le second ou le troisième aspect de la présente invention sur la surface du mince film métallique magnétique. Dans un quatrième aspect, la présente invention fournit un lubrifiant contenant un ester d'un perfluoropolyéther ayant un groupe hydroxyle terminal et d'un acide carboxylique à longue chaîne, représenté par la formule: RfCH2OCOR1 ou R1COOCH2RfCH2-OCOR1 (7) o Rf désigne un groupe perfluoropolyéther et R1 désigne un groupe hydrocarboné à longue chaîne, et une alkylamine tertiaire à longue chaîne représentée par la formule: Rb Ra- N-Rc (8) mélangée à l'ester, o Ra, Rb et Rc sont des groupes hydrocarbonés dont l'un au moins désigne un groupe hydrocarboné à longue chaîne ayant 3 atomes de carbone ou plus. Dans le quatrième aspect, la présente invention fournit un support d'enregistrement magnétique ayant un mince film métallique magnétique formé sur un substrat non magnétique, dans lequel un lubrifiant tel que défini ci-dessus est maintenu sur la surface du mince film métallique magnétique. Dans le lubrifiant du premier aspect de la présente invention, le groupe alkyle R1 de l'ester de perfluoropolyéther, en tant que constituant principal, représenté par la formule (1), peut être choisi quelle que soit sa masse moléculaire, sa structure ramifiée, ses liaisons insaturées ou des différences de structure isomérique ou de structure alicyclique. Cependant, on préfère un groupe alkyle R1 ayant 6 atomes de carbone ou plus pour des raisons de solubilité. Le perfluoropolyéther ayant un groupe hydroxyle terminal, qui entre dans la constitution de l'ester de perfluoropolyéther, peut être une structure mono- fonctionnelle ou une structure polyfonctionnelle, si on le souhaite. Des exemples de structures monofonctionnelles comprennent celles répondant aux formules (9) et (10) suivantes: F(CF2CF2CF20)nCF2CF2CH2OH (9) CF3[OCF(CF3)CF2]m(OCF2)1 CH2OH (10) Un exemple de structure polyfonctionnelle comprend celle répondant à la formule (11): HOCH2CF2(0C2H4)p(OCF2)qOCF2CH2OH (11) Dans les formules (9), (10) et (11) ci-dessus, 1, m, n, p et q désignent des nombres entiers supérieurs ou égaux à 1. La structure chimique du perfluoro- polyéther n'est pas limitée à celles définies ci-dessus. Bien qu'il n'y ait pas de limitation particulière en ce qui concerne la masse moléculaire du perfluoropolyéther, elle est de préférence de l'ordre de 600 à 000. Si la masse moléculaire du perfluoropolyéther est trop élevée, l'effet du groupe terminal est diminué, tandis que si la masse moléculaire est trop faible, l'effet propre du groupe perfluoropolyéther est diminué. D'autre part, l'alkylamine tertiaire à longue chaîne qui est ajoutée à l'ester de perfluoropolyéther peut aussi être choisie quelle que soit la masse moléculaire, le nombre d'atomes de carbone, la structure ramifiée, la présence ou l'absence de liaisons insaturées ou de cycles aromatiques ou les différences de structure isomérique ou de structure alicyclique. En ce qui concerne le coefficient de frottement, il est préférable que l'un des trois groupes hydrocarbonés Ra, Rb et Rc soit un groupe hydrocarboné linéaire ayant 10 atomes de carbone ou plus et que les deux groupes hydrocarbonés restants soient des groupes hydrocarbonés linéaires n'ayant pas plus de 2 atomes de carbone. Dans le cas du lubrifiant des premier à quatrième aspects de la présente invention, une alkylamine tertiaire à longue chaîne et au moins un ester choisi parmi les esters de l'acide phosphorique, les esters de l'acide phosphoreux et les esters des acides carboxyliques à longue chaîne sont ajoutés à l'ester de perfluoro- polyéther mentionné ci-dessus. Ceci permet d'obtenir des propriétés lubrifiantes supérieures dans différentes conditions d'utilisation et le maintien prolongé des effets lubrifiants. La quantité d'alkylamine tertiaire à longue chaîne ajoutée est de préférence de 0,01 à 100, en termes de rapport molaire, par rapport à l'ester de perfluoropolyéther. Le support d'enregistrement des premier à quatrième aspects de la présente invention contient au moins l'un des lubrifiants mentionnés cidessus. Le support d'enregistrement magnétique selon la présente invention est un support d'enregistrement magnétique du type à mince film métallique magné- tique constitué par un film magnétique déposé sur un substrat non magnétique, par exemple par dépôt en phase vapeur. Dans un tel support d'enregistrement magné- tique de type à mince film métallique magnétique, une couche sous- jacente peut être disposée entre le substrat non magnétique et la couche magnétique. Il n'y a pas de limitation concernant le substrat non magnétique ou le mince film métallique magnétique dans le support d'enregistrement magnétique et l'on peut employer l'un quelconque de ceux qui sont connus dans la technique. Si un substrat rigide tel qu'une plaque d'alliage de AI ou une plaque de verre est employé comme substrat non magnétique, un film superficiel (peau) d'oxyde ou un film superficiel (peau) de Ni-P peut être formé sur la surface du substrat, par exemple par application anodique d'oxyde pour durcir la surface du substrat. Le mince film métallique magnétique est formé sous forme d'un film continu par des techniques de dépôt physique en phase vapeur telles que le plaquage, la pulvérisation cathodique ou le dépôt sous vide en phase vapeur. Par exemple, on peut employer comme mince film métallique magnétique un film métallique magnétique d'enregistrement aimanté dans un plan, constitué par des métaux tels que Fe, Co ou Ni, des alliages à base de Co et Ni, des alliages à base de Co et Pt, des alliages à base de Co, Pt et Ni, des alliages à base de Fe et Co, des alliages à base de Fe et Ni, des alliages à base de Fe, Co et Ni, des alliages à base de Fe, Ni et B, des alliages à base de Fe, Co et B ou des alliages à base de Fe, Co, No et B, ou de minces films d'alliage à base de Co et Cr. Dans le cas de films métalliques magnétiques d'enregistrement aimantés dans un plan, il est possible de former au préalable une couche sous- jacente constituée par un matériau non magnétique à faible point de fusion tel que Bi, Sb, Pb, Sn, Ga, In, Ge, Si ou Ti sur un substrat non magnétique et de déposer un matériau métallique magnétique dans une direction perpendiculaire sur le matériau non magnétique par le biais de la couche sous-jacente, par dépôt en phase vapeur sous vide ou par pulvérisation cathodique pour former un mince film métallique magnétique pour permettre au matériau non magnétique à faible point de fusion de diffuser dans le mince film métallique magnétique pour éliminer l'orientation et pour garantir le caractère isotrope dans un plan ainsi que pour améliorer la coercitivité. S'il s'agit de constituer un disque dur, il est possible de former sur la surface du mince film métallique magnétique un film protecteur dur tel qu'un film de carbone, un film de carbone analogue au diamant ou amorphe, un film d'oxyde de chrome ou un film de SiO2. Parmi les procédés permettant au support d'enregistrement magnétique de contenir le lubrifiant, on trouve un procédé pour appliquer une couche de lubrifiant sur la surface du mince film métallique magnétique ou du film protecteur. La quantité de lubrifiant appliquée est de préférence de 0,5 à mg/m2 et de préférence encore de 1 à 20 mg/m2. Pour permettre à l'effet lubrifiant d'être maintenu dans les conditions les plus sévères, il est possible d'utiliser un agent pour pression extrême dans un rapport massique de mélange de 30: 70 à 70: 30. Lorsqu'il entre en partie en contact avec le métal dans une zone de lubrification limite, l'agent pour pression extrême réagit avec la surface du métal sous la chaleur de frottement résultante et produit un film superficiel (peau) constitué par un produit de réaction afin d'empêcher le frottement ou l'abrasion. Il est possible d'employer un agent quelconque parmi les agents pour pression extrême à base de phosphore, à base de soufre, à base d'halogène, à base de composés organométalliques ou composites. Bien que le lubrifiant de la présente invention puisse être utilisé seul en tant que lubrifiant pour le support d'enregistrement magnétique, il peut aussi être utilisé en combinaison avec des lubrifiants conventionnels. Le lubrifiant peut aussi être employé en combinaison avec des agents antirouille. Il est possible d'employer l'un quelconque des agents antirouille employés en routine en combinaison avec ce type de support d'enregistrement magnétique. Les phénols, les naphtols, les quinones, les composés hétérocycliques contenant des atomes d'oxygène et les composés hétérocycliques contenant des atomes de soufre sont des exemples d'agents antirouille. En plus du mince film métallique magnétique qui constitue la couche magnétique, il est possible de former une couche dorsale ou une couche sous- jacente sur le support d'enregistrement magnétique du type à mince film métallique magnétique. La couche dorsale est formée par mélange dans un liant résinique de poudres carbonées destinées à conférer une conductivité électrique et d'un pigment inorganique pour contrôler la rugosité de surface. Selon la présente invention, le lubrifiant mentionné ci-dessus peut être incorporé dans la couche dorsale ou peut être appliqué sous forme de couche de revêtement superficielle sur la couche dorsale. L'addition d'une alkylamine tertiaire à longue chaîne à un ester de perfluoropolyéther permet d'améliorer les propriétés lubrifiantes du lubrifiant, tandis que ses effets lubrifiants peuvent persister pendant une durée prolongée. Lorsque ce lubrifiant est employé comme lubrifiant pour un support d'enregistrement magnétique, ses excellentes propriétés lubrifiantes peuvent se manifester pleinement afin d'améliorer les performances de fonctionnement, la durabilité et la résistance à l'abrasion du support d'enregistrement. On comprendra que, dans le lubrifiant de la présente invention, comme une quantité prédéterminée d'une alkylamine tertiaire à longue chaîne est ajoutée à l'ester de perfluoropolyéther, il est possible d'obtenir un excellent pouvoir lubrifiant dans différentes conditions de fonctionnement, tandis que les effets lubrifiants persistent pendant une durée prolongée. D'autre part, du fait que les lubrifiants ci-dessus sont employés dans le support d'enregistrement magnétique de la présente invention, son coefficient de frottement n'augmente pas lorsqu'il est utilisé de manière répétée dans un magnétoscope. De plus, il est possible d'obtenir un contact de glissement uniforme et doux entre les éléments de glissement tels que les galets de guidage et la bande même en cas d'utilisation répétée, afin d'assurer une excellente qualité de reproduction d'image. De plus, le support d'enregistrement magnétique présente une résistance à l'abrasion supérieure et une durabilité supérieure et ne subit que des détériorations limitées. La présente invention va maintenant être illustrée de manière plus précise à l'aide des exemples non limitatifs suivants. Exemple 1-1 Une alkylamine tertiaire à longue chaîne a été ajoutée à un ester représenté par la formule (12): RfCH2OCOR1 ou R1COOCH2RfCH2OCOR1 (12) o Rf désigne un groupe perfluoropolyéther et R1 désigne un groupe hydrocarboné à longue chaîne partiellement fluoré, pour préparer le lubrifiant 1-1 représenté dans le tableau 1 suivant. L'alkylamine tertiaire à longue chaîne a été ajoutée en une quantité équimolaire par rapport au perfluoropolyéther. TABLEAU 1 N' Rf Masse moléculaire R1 Ra Rb Rc 1-1 F(CF2CF2CF20)nCF2CF2 3 500 C8F17C10H20 C18H37 CH3 CH3 1-2 F(CF2CF2CF2O)nCF2CF2- 3 500 C7F15C16H32 iso-C18H33 CH3 CH3 1-3 F(CF2CFCF2F2O)nCF2CF2 3 500 C3F7CH=CHC8H16 C18H37 CH3 CH3 1-4 F(CF2CF2CF2O)nCF2CF2 3 500 (CF3)2CFC6F12C16H32 C16H33 CH3 CH3 1-5 F(CF2CF2CF2O)nCF2CF2 3 500 C8F17C10H20 C18H37 CH3 C2H5 1-6 CF3(OCF(CF3)CF2)m(OCF2)l 650 C8F17CloH20 C18H37 CH3 CH3 1-7 CF3(OCF(CF3)CF2)m(OCF2)1 650 C3F7CH=CHC8H16 C18H37 CH3 CH3 1-8 CF3(OCF(CF3)CF2)m(OCF2)l 650 C7F15C16H32 CH2=CHC16H32 CH3 CH3 1-9 CF3(OCF(CF3)CF2)m(OCF2)l 650 C8F17CloH20 C18H37 CH3 C2H5 1-10 CF2(OC2F4)p(OCF2)qOCF2 2 000 C8F17C1 oH20 C18H37 CH3 CH3 1-11 CF2(OC2F4)p(OCF2)gOCF2 2 000 C7F15C1 H20 C16H33 CH3 CH3 1-12 CF2(OC2F4)p(OCF2)qOCF2 2 000 C12H25C10H20 C14H29 CH3 C2H5 1-13 CF2(OC2F4)p(OCF2)QOCF2 2 000 C2F5C10H20 C10OH21 CH3 CH3 TABLEAU 1 (suite) N' Rf Masse moléculaire R1 Ra Rb Rc 1-14 CF2(OC2F4)p(OCF2)qOCF2 2 000 C7F15C16H32 C18H37 CH3 CH3 1-15 CF2(0C2F4)p(OCF2)qOCF2 2 000 (CF3)2CFC1 H20 C18H37 CH3 CH 1-16 CF2(0C2F4)p(OCF2)oOCF2 4 000 C8F17C10H20 C18H37 CH3 CH3 Le lubrifiant 1-1 a été appliqué sur la surface d'une couche magnétique d'un support d'enregistrement magnétique du type à mince film magnétique préparé par le procédé conventionnel, de manière à obtenir une bande échantillon 1-1. Pour ce faire, un mince film métallique magnétique constitué par 80 % en masse de Co et 20 % en masse de Ni a été formé en une épaisseur de 200 nm par dépôt en phase vapeur oblique sous forme d'une couche magnétique sur un film de polyéthylènetéréphtalate épais de 10,um. Le film lubrifiant 1-1 a été dissous dans le n-hexane et appliqué sur la surface de la couche magnétique en une quantité de revêtement de 5 mg/m2 pour obtenir la bande échantillon 1-1. Le coefficient de frottement de la bande échantillon 1-1 avant et après le fonctionnement a été mesuré dans un environnement standard. La bande échantillon 1-1 a été utilisée sur un magnétoscope du commerce fabriqué par SONY CORPORATION sous la marque déposée EV-S900 pendant 5 min au cours de 100 essais afin de déterminer le nombre d'essais réalisés jusqu'à ce que la grandeur de sortie soit réduite de 3 dB et jusqu'à ce qu'il apparaisse éventuellement des vibrations de la bande. Les résultats sont présentés dans le tableau 2 ci-dessous. TABLEAU 2 Coefficient de frottement Coefficient de frottement Nombre d'essais de Survenue de vibrations de la Exemples avant fonctionnement après fonctionnement fonctionnement bande 1-1 0,18 0,23 > 100 non 1-2 0,17 0,24 > 100 non 1-3 0,18 0,23 > 100 non 1-4 0,20 0,25 > 100 non 1-5 0, 19 0,23 > 100 non 1-6 0,17 0,21 > 100 non 1-7 0,18 0,23 > 100 non 1-8 0,19 0,24 > 100 non 1-9 0,18 0,24 > 100 non 1-10 0,18 0,23 > 100 non 1-11 0,18 0,22 > 100 non 1-12 0,18 0,23 > 100 non 1-13 0,19 0,24 > 100 non 1-14 0,18 0,23 > 100 non 1-15 0,18 0,24 > 100 non 1-16 0,19 0,23 > 100 non On voit d'après le tableau 1 que l'application du lubrifiant 1-1 sur la surface de la couche magnétique peut empêcher une augmentation du coefficient de frottement après le fonctionnement de la bande et des vibrations de la bande pendant le fonctionnement de la bande sur un magnétoscope, ce qui garantit des performances de fonctionnement satisfaisantes. Exemples 1-2 à 1-16 Les bandes échantillons 1-2 à 1-16 ont été préparées de la même manière que dans l'exemple 1-1, à ceci près que la combinaison de l'ester et de l'alkylamine tertiaire à longue chaîne a été modifiée de la manière représentée dans le tableau 1. L'alkylamine tertiaire à longue chaîne a été employée en une quantité équimolaire et en une quantité deux fois molaire par rapport au perfluoropolyéther monofonctionnel et au perfluoropolyéther ayant des groupes fonctionnels aux deux extrémités, respectivement. Autrement dit, l'alkylamine tertiaire à longue chaîne a été employée en une quantité équimolaire pour un groupe hydroxyle. Les bandes échantillons 1-2 à 1-16 résultantes ont été vérifiées en ce qui concerne les mêmes caractéristiques que pour l'exemple 1-1. Les résultats sont présentés également dans le tableau 2 ci-dessus. On voit d'après le tableau 2 qu'avec les bandes échantillons 1-2 à 1- 16, il est possible d'éviter une augmentation du coefficient de frottement après le fonctionnement et d'éviter l'apparition des vibrations de la bande en cas de fonctionnement dans un magnétoscope, et d'obtenir de bonnes performances de fonctionnement comme dans l'exemple 1-1. Exemples comparatifs 1-1 à 1-6 Des bandes comparatives 1-1 à 1-6 ont été préparées en employant, à la place de la combinaison de l'ester et de l'alkylamine tertiaire à longue chaîne, uniquement l'ester de perfluoropolyéther et d'acide carboxylique à longue chaine partiellement fluoré du lubrifiant 1-1 employé dans l'exemple 1-1 (exemple comparatif 1-1), uniquement l'alkylamine tertiaire à longue chaîne du lubrifiant 1-1 (exemple comparatif 1-2), l'ester de l'exemple 1-1 en mélange avec une quantité équimolaire d'oléylamine en tant qu'amine primaire (exemple comparatif 1-3), l'ester du lubrifiant 1-6 de l'exemple 1-6 en mélange avec une quantité équimolaire d'oléylamine en tant qu'amine primaire (exemple comparatif 1-4), l'ester du lubrifiant 1-10 de l'exemple 1-10 en mélange avec une quantité deux fois molaire d'oléylamine en tant qu'amine primaire (exemple comparatif 1-5) et en n'employant pas de lubrifiant (exemple comparatif 1-6). Les bandes comparatives 1-1 à 1-6 ont été vérifiées en ce qui concerne les mêmes caractéristiques que dans l'exemple 1-1. Les résultats sont présentés dans le tableau 3 ci-dessous. TABLEAU 3 Ex. comp. Coefficient de frottement Coefficient de frottement Nombre d'essais de Survenue de vibrations de la n* avant fonctionnement après fonctionnement fonctionnement bande 1-1 0,25 0,33 76 non 1-2 0, 14 _ 2 non 1-3 0,20 0,38 > 100 oui 1-4 0,19 0,39 > 100 oui 1-5 0,18 0,37 > 100 oui 1-6 0(,90 - 1 oui On voit d'après le tableau 3 que si on utilise seulement l'ester ou seulement l'alkylamine tertiaire comme lubrifiant ou si l'on n'utilise pas de lubrifiant il n'est pas possible d'obtenir de bonnes performances de fonctionne- ment, et que si l'on ajoute l'alkylamine primaire à longue chaine au lubrifiant, le coefficient de frottement après fonctionnement augmente, tandis qu'il apparaît des vibrations de la bande pendant le fonctionnement de la bande dans un magnétos- cope. A l'aide des bandes échantillons du présent exemple, la relation entre la quantité d'alkylamine tertiaire ajoutée à l'ester et le coefficient de frottement a été examinée. Autrement dit, des lubrifiants ont été préparés dans lesquels la quantité d'alkylamine tertiaire à longue chaîne par rapport à l'ester était modifiée dans un domaine de 0,01 à 100 en termes de rapport molaire et des bandes échantillons ont été préparées à l'aide de ces lubrifiants. Le coefficient de frottement de chaque bande échantillon a été mesuré de la même manière que dans l'exemple 1-1. Les résultats sont présentés dans le tableau 4. TABLEAU 4 Coefficient de frottement Coefficient de frottement Rapport molaire d'amine avant fonctionnement après fonctionnement 0,25 0,26 0,24 0,26 0,19 0,25 1 0,18 0,23 0,5 0,19 0,23 0,01 0,21 0,25 0 0,25 0,33 D'autre part, le lubrifiant 1-10 employé dans l'exemple 1-10 a été préparé de la même manière que ci-dessus et des bandes échantillons ont été préparées à l'aide du lubrifiant résultant pour vérifier le coefficient de frottement des bandes échantillons avant et après le fonctionnement. Les résultats sont présentés dans le tableau 5 ci-dessous. TABLEAU S Coefficient de frottement Coefficient de frottement Rapport molaire d'amine avant fonctionnement après fonctionnement 0,24 0,28 0,22 0,27 0,19 0,25 2 0,18 0,23 1,0 0,19 0,240,01 0,22 0,27 0 0,26 0,32 On voit d'après les tableaux 4 et 5 que, lorsqu'on emploie comme lubrifiant l'ester ci-dessus en mélange avec l'alkylamine tertiaire à longue chaîne dans un rapport molaire de 0,01 à 100, il est possible d'empêcher le coefficient dc frottement d'augmenter après le fonctionnement. Exemples 1-17 à 1-26 Les lubrifiants 1-17 à 1-26 présentés dans les tableaux 6 et 7 ont été préparés par mélange des esters des lubrifiants 1-1 à 1-10 avec une alkylamine tertiaire à longue chaîne, un agent pour pression extrême à base de phosphore et un ester carboxylique à longue chaîne. TABLEAU 6 Lubrifiant Agent pour pression extrême Ester carboxylique i n* Ra Rb Rc à base de phosphore longue chaîne 1-17 C18H37 CH3 CH3 (C12H25)2POOH C17H35COOC2H5 1-18 C18H37 CH C2H5 (C16H330)3P C17H35COOC2H5 1-19 iso-C18H37 CH3 CH3 (C12H25S)3P C17H29COOC2H5 1- 20 CH2=CHC16H32 CH3CH 3 (iso-C18H370)3P C17H35COOC4H9 TABLEAU 7 Lubrifiant Agent pour pression extrême Ester carboxylique à n Ra Rb Rc à base de phosphore longue chaîne 1-21 C18H37 CH3 CH3 (C12H250)3P C17H35COOC2H5 1-22 C16H33 CH3 C2H5 (C12H250)2POH C17H35COOC2H5 1-23 C14H29 CH3 CH3 (C12H25S)3P C17H29COOC4H9 1-25 C18H37 CH3 CH3 (C18H310)3P C17H29COOC4H9 1-25 iso-C18H37 CH3 CH3 (C18H31S)3P C17H35COOC2H5 1- 26 CH2=CHC16H32 CH3 CH3 (iso-C18H370)3P C17H35COOC4H9 A l'aide de ces lubrifiants 1-17 à 1-26, des bandes échantillons 1-17 à 1-26 ont été préparées de la même manière que dans l'exemple 1-1. Les bandes échantillons ainsi préparées ont été examinées en ce qui concerne les mêmes caractéristiques que dans l'exemple 1-1. Les bandes échantillons ont été utilisées dans un magnétoscope non seulement dans un environnement standard, mais aussi dans des conditions de température de 40 C et d'humidité de 80 % et à une température de -5C. Les résultats sont présentés sous forme d'exemples 1-17 à 1-26 dans les tableaux 8 et 9. TABLEAU 8 Coefficient de Coefficient de Nombre d'essais de Nombre d'essais de Nombre d'essais de frottement avant frottement après fonctionnement fonctionnement fonctionnement Survenue de Ex. n' fonctionnement fonctionnement (environnement standard) (40-C, 80 %) (-5-C) vibrations de la bande 1-17 0,21 0,27 > 100 > 100 > 100 non 1-18 0,20 0,26 > 100 > 100 > 100 non 1-19 0,21 0,26 > 100 > 100 > 100 non 1-20 0,22 0,27 > 100 > 100 > 100 non rJ CD TABLEAU 9 Coefficient de Coefficient de Nombre d'essais de Nombre d'essais de Nombre d'essais de frottement avant frottement après fonctionnement fonctionnement fonctionnement Survenue de Ex. n' fonctionnement fonctionnement (environnement standard) (40 C, 80 %) (-5"C) vibrations de la bande 1-21 0,20 0,27 > 100 > 100 > 100 non 1-22 0,20 0,26 > 100 > 100 > 100 non 1-23 0,19 0,25 > 100 > 100 > 100 non 1-24 0,20 0,27 > 100 > 100 > 100 non 1-25 0,20 0,27 > 100 > 100 > 1(0 non 1-26 0,22 0,27 > 100 > 100 > 100 non On voit d'après les tableaux 8 et 9 qu'avec les exemples 1-17 à 1-26, il est possible d'empêcher le coefficient de frottement d'augmenter après le fonction- nement. On voit également que l'on a obtenu des résultats satisfaisants au cours du fonctionnement dans les environnements variables mentionnés ci-dessus et qu'il n'est pas apparu de vibrations de la bande. Exemples comparatifs 1-7 et 1-8 De l'oléylamine a été ajoutée en tant qu'amine primaire à la place de l'alkylamine tertiaire à longue chaîne dans les lubrifiants 1-17 et 1-21 employés dans les exemples 1-17 et 1-21 pour produire des lubrifiants. A l'aide de ces lubrifiants, des bandes comparatives 1-7 et 1-8 ont été préparées de la même manière que dans l'exemple 1-1. Ces bandes comparatives 1-7 et 1-8 ont été examinées en ce qui concerne les mêmes caractéristiques que dans les exemples 1-17 à 1-26. Les résultats sont présentés dans le tableau 10 ci-dessous sous forme d'exemples comparatifs 1-7 et 1-8. TABLEAU 10 Ex. Coefficient de Coefficient de Nombre d'essais de Nombre d'essais de Nombre d'essais de comp. frottement avant frottement après fonctionnement fonctionnement fonctionnement Survenue de n fonctionnement fonctionnement (environnement standard) (40-C, 80 %) (-5'C) vibrations de la bande 1-7 0,20 0,40 > 100 > 100 > 100 oui 1-8 0,22 0,39 > 100 > 100 > 100 oui N On voit d'après le tableau 10 qu'avec les exemples comparatifs 1-7 et 1-8, le coefficient de frottement après fonctionnement augmente de manière sensible, tandis qu'il apparaît des vibrations de la bande. On voit d'après les résultats ci-dessus que lorsque l'on emploie un lubrifiant obtenu par addition d'une alkylamine tertiaire à longue chaîne à un ester d'un perfluoropolyéther ayant un groupe hydroxyle terminal et d'un acide carboxylique à longue chaîne partiellement fluoré en une quantité de 0,01 à 100 en termes de rapport molaire et lorsque l'on ajoute en outre un ester phosphorique, un ester phosphoreux, un ester d'un acide carboxylique à longue chaîne ou un agent pour pression extrême au mélange résultant, la bande magnétique subit une moindre augmentation du coefficient de frottement après fonctionnement ou de moindres vibrations que dans le cas o l'ester ou l'amine est utilisé isolément ou que dans le cas o une amine primaire est utilisée à la place de l'alkylamine tertiaire à longue chaîne, tandis que les performances de fonctionnement de la bande sont également améliorées dans différentes conditions de fonctionnement. Exemple 2-1 Un ester représenté par la formule (13): RfCH2COOR1 ou R1OCOCH2RfCH2COOR1 (13) o Rf et R1 désignent respectivement un groupe perfluoropolyéther et un groupe hydrocarboné à longue chaîne, a été mélangé à une alkylamine tertiaire à longue chaîne pour préparer un lubrifiant 2-1 présenté dans le tableau 11. L'allcylamine tertiaire à longue chaîne a été mélangée en une quantité équimolaire par rapport au perfluoropolyéther. TABLEAU 11 N Rf Masse moléculaire R1 Ra Rb Rc 2-1 F(CF2CF2CF20)nCF2-CF2, 3 500 C12H25 C12H25 CH3 CH3 2-2 F(CF2CF2CF20)nCF2CF2- 3 500 C14H29 C14H29 CH3 CH3 2-3 F(CF2CF2CF20CF2)CF2,CF2 3 500 C18H37 C18H37 CH3 CH3 2-4 F(CF2CF2CF20)nCF2CF2 3 500 CF11 (cyclohexyle) C10H21 CH3 CH3 2-5 F(CF2CF2CF20)nCF2CF2 3 500 C24H49 C1 2H25 CH3 C2H5 2-6 CF3(OCF(CF3)CF2)m(OCF2)l 650 C18H37 C18H37 CH3 CH3 2-7 CF3(OCF(CF3)CF2)m(OCF2)1 650 C14H29 C14H29 CH3 CH3 2-8 CF3(OCF(CF3)CF2)m(OCF2)l 650 CH2=CHC16H32 C18H37 CH3 CH3 2-9 CF3(OCF(CF3)CF2)m(OCF2)il 650 iso-C18H37 CH2, =CHC16H32 CH3 CH3 2-10 CF2(OC2F4)p(OCF2)qOCF2 2 000 C1 1H23 C18H37 CH3 CH3 2-11 CF2(OC2F4)p(OCF2)qOCF2 2000 C13H27 C14H29 CH3 CH3 2-12 CF2(OC2F4)p(OCF2)qOCF2 2 000 C13H27 C14H29 CH3 C2H5 2-13 CF2(OC2F4)p(OCF2)qOCF2 2 000 C15H31 C16H33 CH3 CH3 TABLEAU 11 (suite) Nu Rf Masse moléculaire R1 Ra Rb Rc 2-14 CF2(0C2F4)p(OCF2)gOCF2 2 000 C17H35 C18H37 CH3 CH3 2-15 CF2(OC2F4)p(OCF2)qOCF2 2 000 iso-C7H35 C18H37 CH3 CH3 2-16 CF2(0C2F4)p(OCF2)gOCF2 4 000 C17H35 C18H37 CH3 CH3 Ce lubrifiant 2-1 a été appliqué sur la surface d'un support d'enregis- trement magnétique du type à mince film métallique magnétique préparé par un procédé conventionnel, de manière à obtenir une bande échantillon 2-1. Autrement dit, un mince film métallique magnétique constitué par 80 % de Co et 20 % de Ni a été formé en une épaisseur de 200 nm par dépôt en phase vapeur oblique sur un film de polyéthylènetéréphtalate d'une épaisseur de /.m. Le lubrifiant 2-1 a été dissous dans le n-hexane et appliqué sur la surface de la couche magnétique de manière que la quantité appliquée soit de 5 mg/m2, pour préparer une bande échantillon 2-1. Le coefficient de frottement de la bande échantillon 2-1 obtenue a été mesuré avant et après fonctionnement dans un environnement standard. La bande échantillon a été utilisée 100 fois pendant 10 min dans un magnétoscope du commerce fabriqué par SONY CORPORATION sous la marque déposée EV-S900 pour déterminer le nombre d'essais de fonctionnement jusqu'à ce que la grandeur de sortie soit réduite de 3 dB et jusqu'à l'apparition de vibrations de la bande. Les résultats sont présentés dans le tableau 12 ci-dessous. TABLEAU 12 Coefficient de frottement Coefficient de frottement Nombre d'essais de Survenue de vibrations de la Ex. n avant fonctionnement après fonctionnement fonctionnement bande 2-1 0,19 0,23 > 100 non 2-2 0,18 0,25 > 100 non 2-3 0,18 0,22 > 100 non 2-4 0,21 0,25 > 100 non 2-5 0, 19 0,24 > 100 non 2-6 0,18 0,22 > 100 non 2-7 0,18 0,24 > 100 non 2-8 0,20 0,24 > 100 non 2-9 0,20 0,25 > 100 non 2-10 0,18 0,22 > 100 non 2-11 0,17 0,22 > 100 non 2-12 0,19 0,24 > 100 non 2-13 0,19 0,23 > 100 non 2-14 0,18 0,21 > 100 non 2-15 0,20 0,25 > 100 non 2-16 0,19 0,24 > 100 non On voit d'après le tableau 12 qu'en appliquant le lubrifiant 2-1 sur la surface de la couche magnétique, il est possible d'empêcher le coefficient de frottement après fonctionnement d'augmenter et qu'il ne se produit aucune vibration de la bande pendant le fonctionnement dans un magnétoscope, ce qui garantit des performances de fonctionnement satisfaisantes. Exemples 2-2 à 2-16 Des bandes échantillons 2-2 à 2-16 ont été préparées de la même manière que dans l'exemple 2-1, à ceci près que la combinaison de l'ester et de l'alkylamine tertiaire à longue chaîne a été modifiée de la manière représentée dans le tableau 11. L'alkylamine tertiaire à longue chaîne a été employée en une quantité équimolaire et en une quantité deux fois molaire par rapport à un perfluoropolyéther monofonctionnel et à un perfluoropolyéther ayant des groupes fonctionnels aux deux extrémités, respectivement. Autrement dit, l'alkylamine tertiaire à longue chaîne a été employée en une quantité équimolaire pour un groupe carboxyle. Les bandes échantillons 2-2 à 2-16 résultantes ont été examinées en ce qui concerne les mêmes caractéristiques que dans l'exemple 2-1. Les résultats sont présentés aussi dans le tableau 12 ci-dessus. On voit d'après le tableau 12 qu'avec les bandes échantillons 2-2 à 2-16, il est possible d'empêcher le coefficient de frottement d'augmenter après le fonctionnement de la bande et qu'aucune vibration de la bande n'est apparue pendant le fonctionnement dans un magnétoscope, et en outre qu'il était possible d'obtenir de bonnes performances de fonctionnement, comme dans l'exemple 2-1. Exemples comparatifs 2-1 à 2-6 Les bandes comparatives 2-1 à 2-6 ont été préparées en employant, à la place de la combinaison de l'ester et de l'alkylamine tertiaire à longue chaîne, uniquement l'ester du perfluoropolyéther et de l'acide carboxylique à longue chaîne partiellement fluoré du lubrifiant 2-1 employé dans l'exemple 2-1 (exemple comparatif 2-1), uniquement l'alkylamine tertiaire à longue chaîne du lubrifiant 2- 1 (exemple comparatif 2-2), l'ester de l'exemple 2-1 en mélange avec une quantité équimolaire d'oléylamine en tant qu'amine primaire (exemple comparatif 2-3), l'ester du lubrifiant 2-7 de l'exemple 2-7 en mélange avec une quantité équimolaire d'oléylamine en tant qu'amine primaire (exemple comparatif 2-4), l'ester du lubrifiant 2-11 de l'exemple 2-11 en mélange avec une quantité deux fois molaire d'oléylamine en tant qu'amine primaire (exemple comparatif 2-5) et en n'employant pas de lubrifiant (exemple comparatif 2-6). Les bandes comparatives 2-2 à 2-6 ont été examinées en ce qui concerne les mêmes caractéristiques que dans l'exemple 2-1. Les résultats sont présentés dans le tableau 13 ci-dessous. TABLEAU 13 Ex. comp. Coefficient de frottement Coefficient de frottement Nombre d'essais de Survenue de n* avant fonctionnement après fonctionnement fonctionnement vibrations de la bande 2-1 0,26 0,30 85 non 2-2 0,14 - _ 2 non 2-3 0,19 0,39 > 100 oui 2-4 0,17 0,39 > 100 oui 2-5 0, 18 0,38 > 100 oui 2- 6 0,90 _ 1 oui On voit d'après le tableau 13 que si le lubrifiant consiste simplement en l'ester ou en l'alkylamine tertiaire à longue chaîne ou si aucun lubrifiant n'est contenu dans le support d'enregistrement magnétique, il n'est pas possible d'obtenir de bonnes performances de fonctionnement, et que si l'alkylamine primaire à longue chaîne est ajoutée au lubrifiant, le support d'enregistrement magnétique présente un coefficient de frottement accru après fonctionnement et des vibrations pendant le fonctionnement dans un magnétoscope. A l'aide des bandes échantillons des présents exemples, la relation entre la quantité d'alkylamine tertiaire à longue chaîne ajoutée à l'ester et le coefficient de frottement a été examinée. Autrement dit, des échantillons de lubrifiants ont été préparés en modifiant la quantité d'alkylamine tertiaire à longue chaîne par rapport à l'ester dans un domaine de 0,01 à 100 en termes de rapport molaire et des bandes échantillons ont été préparées à l'aide de ces échantillons de lubrifiants. Le coefficient de frottement des échantillons produits a été mesuré de la même manière que dans l'exemple 2-1. Les résultats sont présentés dans le tableau 14 ci-dessous. TABLEAU 14 Coefficient de frottement Coefficient de frottement Rapport molaire d'amine avant fonctionnement après fonctionnement 0,23 0,27 0,23 0,26 0,20 0,25 1 0,19 0,23 0,5 0,19 0,23 0,01 0,21 0,25 0 0,26 0,30 Le lubrifiant 2-10 employé dans l'exemple 2-10 a été préparé de la même manière. A l'aide de ce lubrifiant, une bande échantillon a été préparée et son coefficient de frottement a été vérifié avant et après le fonctionnement. Les résultats sont présentés dans le tableau 15 ci-dessous. TABLEAU 15 Coefficient de frottement Coefficient de frottement Rapport molaire d'amine avant fonctionnement après fonctionnement 0,22 0,28 0,21 0,26 0,19 0,24 2 0,18 0,22 1,0 0,18 0,24 0,01 0,20 0,27 0 0,25 0,32 On voit d'après les tableaux 14 et 15 qu'en employant un lubrifiant préparé en mélangeant l'ester avec l'alkylamine tertiaire à longue chaîne dans un rapport molaire de 0,01 à 100, il est possible d'empêcher le coefficient de frottement après fonctionnement d'augmenter. Exemples 2-17 à 2-32 Les bandes échantillons 2-17 à 2-32 ont été préparées de la même manière que dans l'exemple 2-1, à ceci près que la combinaison de l'ester et de l'alkylamine tertiaire à longue chaîne du lubrifiant 2-1 employé dans l'exemple 2-1 a été remplacée par la combinaison de l'ester représenté par la formule (14): RfCH2COOR2 ou R2-OCOCH2RfCH2COOR2 (14) o Rf et R2 désignent respectivement un groupe perfluoropolyéther et un groupe hydrocarboné à longue chaîne partiellement fluoré, avec l'alkylamine tertiaire à longue chaîne représentée dans le tableau 16 suivant. TABLEAU 16 * N Rf Masse moléculaire R1 Ra Rb Rc 2-17 F(CF2CF2CF20)nCF2CF2 3 500 C8F25C1OH20 C18H37 CH3 CH3 2-18 F(CF2CF2CF20)nCF2CF, 3 500 C7F15C16H32 iso-C18H33 CH3 CH3 2-19 F(CF2CF2CF20)nCF2CF2 3 500 C3F7CH=CHC8Hl6 C18H37 CH3 CH3 2-20 F(CF2CF2CF2O)nCF2CF2 3 500 (CF3)2CFC6F12C16H32 C16H33 CH3 CH3 2-21 F(CF2CF2CF2O)nCF2CF2 3 500 C8F17C1OH20 C18H37 CH3 C2H5 2-22 CF3(OCF(CF3)CF2)m(OCF2)l 650 C8F17C1oH20 C18H37 CH3 CH3 2-23 CF3(OCF(CF3)CF2)mn(OCF2)l 650 C3F7CH=CHC8H16 C18H37 CH3 CH3 2-24 CF3(OCF(CF3)CF2)mn(OCF2)j 650 C7F15C16H32 CH2, =CHC16H32 CH3 CH3 2-25 CF3(OCF(CF3)CF2)m(OCF2)1 650 C8F17C10H2p C18H37 CH3 C2H5 2-26 CF2(OC2F4)p(OCF2)qOCF2 2 000 CgF17C1oH20 C18H37 CH3 CH3 2-27 CF2(OC2F4)p(OCF2)QOCF2 2 000 C7F15C10H20 C16H33 CH3 CH3 2-28 CF2(OC2F4)p(OCF2)QOCF2 2 000 C12H25C10H20 C14H29 CH3 C2H5 2-29 CF2(OC2F4)p(OCF2)qOCF2 2 000 C2F5C1H20 C10H21 CH3 CH3 TABLEAU 16 (suite) N Rf Masse moléculaire R1 Ra Rb Rc 2-30 CF2(OC2F4)p(OCF2)goCF2 2 000 C7F15C16H32 C18H37 CH3 C2H5 2-31 CF2(OC2F4)p(OCF2)gOCF2 2000 (CF3)2CFC10H20 C18H37 CH3 CH3 2-32 CF2(OC2F4)p(OCF2)gOCF2 4 000 CgF15C10H20 C18H37 CH3 CH3 La quantité d'alkylamine utilisée a été ajustée de manière qu'il s'agisse respectivement d'une quantité équimolaire et d'une quantité deux fois molaire par rapport au perfluoropolyéther monofonctionnel et au perfluoropolyéther comportant des groupes fonctionnels à ses deux extrémités, c'est-à-dire une quantité équimolaire pour un groupe carboxyle. Les bandes échantillons 2-17 à 2- 32 résultantes ont été examinées en ce qui concerne les mêmes caractéristiques que dans l'exemple 2-1. Les résultats sont présentés dans le tableau 17 ci-dessous. TABLEAU 17 Ex. comp. Coefficient de frottement Coefficient de frottement Nombre d'essais de Survenue de n* avant fonctionnement après fonctionnement fonctionnement vibrations de la bande 2-17 0,18 0,23 > 100 non 2- 18 0,18 0,26 > 100 non 2-19 0,18 0,25 > 100 non 2-20 0,21 0,26 > 100 non 2-21 0,18 0,24 > 100 non 2-22 0(,19 0,25 > 100 non 2-23 0,20 0,25 > 100 non 2-24 0,20 0,26 > 100 non 2-25 0,19 0,25 > 100 non 2-26 0, 17 0,23 > 100 non 2-27 0,17 0,24 > 100 non 2-28 0,20 0,26 > 100 non 2-29 0,20 0, 25 > 100 non 2-30 0,19 0,24 > 100 non 2-31 0,20 0,24 > 100 non 2-32 0,20 0,25 > 100 non On voit donc qu'il a été possible d'empêcher le coefficient de frottement après fonctionnement d'augmenter et qu'aucune vibration de la bande n'est apparue pendant le fonctionnement dans un magnétoscope, de sorte que l'on a obtenu des performances de fonctionnement satisfaisantes. Exemples comparatifs 2-7à 2-10 Des bandes comparatives 2-7 à 2-10 ont été préparées en employant, à la place de la combinaison de l'ester et de l'alkylamine tertiaire à longue chaîne, uniquement l'ester du perfluoropolyéther avec l'acide carboxylique à longue chaîne partiellement fluoré du lubrifiant 2-1 employé dans l'exemple 2-1 (exemple comparatif 2-7), l'ester de l'exemple 2-17 en mélange avec une quantité équimolaire d'oléylamine en tant qu'amine primaire (exemple comparatif 2-8), l'ester du lubrifiant 2-22 de l'exemple 2-22 en mélange avec une quantité équimolaire d'oléylamine en tant qu'amine primaire (exemple comparatif 2-9), et l'ester du lubrifiant 2-26 de l'exemple 2-26 en mélange avec une quantité deux fois molaire d'oléylamine en tant qu'amine primaire (exemple comparatif 2-10). Les bandes comparatives 2-7 à 2-10 ont été examinées en ce qui concerne les mêmes caractéristiques que dans l'exemple 2-1. Les résultats sont présentés dans le tableau 18 ci-dessous. TABLEAU 18 Ex. comp. Coefficient de frottement Coefficient de frottement Nombre d'essais de Survenue de n' avant fonctionnement après fonctionnement fonctionnement vibrations de la bande 2-7 0,25 0,33 75 non 2-8 0,19 0,39 > 100 oui 2-9 0(,19 0,37 > 100 oui 2-10 0,18 0,39 > 100 oui On voit d'après le tableau 18 que l'on n'obtient pas de performances de fonctionnement satisfaisantes avec le lubrifiant constitué uniquement par un ester et que, avec le lubrifiant contenant l'alkylamine primaire à longue chaîne, la bande présentait un coefficient de frottement accru après le fonctionnement et subissait des vibrations pendant le fonctionnement dans un magnétoscope. Exemples 2-33 à 2-52 Des échantillons de lubrifiants 2-33 à 2-36 et 2-37 à 2-42 ont été préparés en utilisant comme ester l'ester des lubrifiants 2-1 à 2-10, de formule générale (13), et en ajoutant une alkylamine tertiaire à longue chaîne, un agent pour pression extrême à base de phosphore et un ester carboxylique à longue chaîne, comme le montrent les tableaux 19 et 20 ci-dessous. TABLEAU 19 Lubrifiant Agent pour pression extrême Ester carboxylique à ne Ra Rb Rc à base de phosphore longue chaîne 2-33 C18H37 CH3CH3 (C12H25)2POOH C17H35COC 2H5 2-34 C18H37 CH3 C2H (C16H330)3P C17H35COOC2H5 2-35 iso-C18H37 CH3 CH3 (C12H25S)3P C17H29COOC2H5 2- 36 CH2=CHC16H32 CH3 CH3 (iso-C18H370)3P C17H35COOC4H9 TABLEAU 20 Lubrifiant Agent pour pression extrême Ester carboxylique à ne Ra Rb Rc à base de phosphore longue chaîne 2-37 C18H37 CH CH3 (C12H250)2POOH C17H35COOC2H5 2-38 C16H33 CH3 C2H5 (C12H250)3P C17H35COOC2H5 2-39 C14H29 CH3 CHI (C12H25S)3P C17H29COOC2H5 2-40 C18H37 CH! CH! (C18H310)3P C17H29COOC4H9 2-41 iso-C18H37 CH3 CH3 (C18H31S)3P C17H35COOC2H5 2- 42 CH2=CHC16H32 CH3 CH3 (iso-C18H370)3P C17H35COOC4H9 En outre, des échantillons de lubrifiants 2-43 à 2-46 et 2-47 à 2-52 ont été préparés en utilisant comme ester l'ester des lubrifiants 2-17 à 2- 26, de formule générale (14), et en ajoutant une alkylamine tertiaire à longue chaîne, un agent pour pression extrême à base de phosphore et un ester carboxylique à longue chaîne, comme le montrent les tableaux 21 et 22 ci-dessous. TABLEAU 21 Lubrifiant Agent pour pression extrême Ester carboxylique à n' Ra Rb Rc à base de phosphore longue chaîne 2-43 C18H37 CH3 CH3 (C12H25)2POH C17H35COC2H5 2-44 C18H37 _ C2H=H (C18H330)3P C17H29COOC4H9 245 iso-C18H37 CH3 CH3 (C12H25S)3P C17H35COOC2H5 2- 46 CH2=CHC16H32 CH3 CH3 (iso-C18H370)3P C17H29COOC2H5 TABLEAU 22 Lubrifiant Agent pour pression extrme Ester carboxylique i ne Ra Rb Rc à base de phosphore longue chaîne 2-47 C18H37 C CHCH3 (C12H250O)3P C17H35COOC2H5 2-48 C16H33 CH3 C2H5 (C12H250)2POH C17H35COOC3H5 2-49 C14H29 CH3 CH3 (C12H25S)3P C17H29COOC4H8 2-50 C18H37 CH3 CH3 (C18H310)3P C17H29COC4H9 2-51 iso-C18H37 CH3 CH3 (C18H31S)3P C17H35CO(C2H5 2- 52 CH2=CHC16H32 CH3 CH3 (iso-C18H370)3P C17H35OOC4H Puis, à l'aide de ces échantillons de lubrifiants 2-33 à 2-52, on a préparé des bandes échantillons 2-33 à 2-52 de la même manière que dans l'exemple 2-1. Les bandes échantillons 2-33 à 2-52 résultantes ont été examinées en ce qui concerne les mêmes caractéristiques que dans l'exemple 2-1. Ces bandes ont été utilisées dans un magnétoscope non seulement dans un environnement standard, mais aussi dans des conditions de température de 40 C et d'humidité de %, et de température de -5C. Les résultats sont présentés dans les tableaux 23 à 26 suivants sous forme d'exemples 2-33 à 2-52. TABLEAU 23 Coefficient de Coefficient de Nombre d'essais de Nombre d'essais de Nombre d'essais de Ex. frottement avant frottement après fonctionnement fonctionnement fonctionnement Survenue de n fonctionnement fonctionnement (environnement standard) (40C, 80 %) (-5 C) vibrations de la bande 2-33 0,19 0,25 > 100 > 100 > 100 non 2-34 0,18 0,25 > 100 > 100 > 100 non 2-35 (,19 0,25 > 100 > 100 > 100 non 2-36 0,20 0,26 > 100 > 100 > 100 non TABLEAU 24 Coefficient de Coefficient de Nombre d'essais de Nombre d'essais de Nombre d'essais de Ex. frottement avant frottement après fonctionnement fonctionnement fonctionnement Survenue de n fonctionnement fonctionnement (environnement standard) (40C, 80 %) (-5 C) vibrations de la bande 2-37 0,18 0,24 > 100 > 100 > 100 non 2-38 0,17 0,25 > 100 > 100 > 100 non 2-39 0,17 0, 24 > 100 > 100 > 100 non 2-40 0,18 0,25 > 100 > 100 > 100 non 2-41 0,18 0,25 > 100 > 100 > 100 non 2-42 0,20 0,25 > 100 > 100 > 100 non TABLEAU 25 Ex. Coefficient de Coefficient de Nombre d'essais de Nombre d'essais de Nombre d'essais de comp. frottement avant frottement après fonctionnement fonctionnement fonctionnement Survenue de ne fonctionnement fonctionnement (environnement standard) (40 C, 80 %) (-5,C) vibrations de la bande 2-43 0,19 0,26 > 100 > 100 > 100 oui 2-44 0,19 0,25 > 100 > 100 > 100 oui 2-45 0,20 0, 26 > 100 > 100 > 100 oui 2-46 0,20 0,25 > 100 > 100 > 100 oui TABLEAU 26 Coefficient de Coefficient de Nombre d'essais de Nombre d'essais de Nombre d'essais de Ex. frottement avant frottement après fonctionnement fonctionnement fonctionnement Survenue de n fonctionnement fonctionnement (environnement standard) (40C, 80 %) (-5'C) vibrations de la bande 2-47 0,17 0,25 > 100 > 100 > 100 non 2-48 0,17 0,26 > 100 > 100 > 100 non 2-49 0,18 0, 24 > 100 > 100 > 100 non 2-50 0,18 0,26 > 100 > 100 > 100 non 2-51 0,19 0,26 > 100 > 100 > 100 non 2-52 0,20 0,26 > 100 > 100 > 100 non On voit d'après les tableaux 23 à 26 qu'avec les exemples 2-33 à 2-52, il est possible d'empêcher le coefficient de frottement d'augmenter après le fonctionnement et d'obtenir un fonctionnement satisfaisant dans les différents environnements testés, sans apparition de vibrations de la bande. Exemples comparatifs 2-11 à 2-14 Dans les lubrifiants 2-33, 2-37, 2-43 et 2-47 employés dans les exemples 2-33, 2-37, 2-43 et 2-47, l'oléylamine a été ajoutée en tant qu'amine primaire à la place de l'alkylamine tertiaire à longue chaîne pour préparer des lubrifiants. A l'aide de ces lubrifiants, des bandes comparatives 2-11 à 2-14 ont été préparées de la même manière que dans l'exemple 2-1. Ces bandes comparatives ont été examinées en ce qui concerne les mêmes caractéristiques que dans les exemples 2-33 à 2-52. Les résultats sont présentés sous forme d'exemples comparatifs 2-11 à 2-14 dans le tableau 27 suivant. TABLEAU 27 Ex. Coefficient de Coefficient de Nombre d'essais de Nombre d'essais de Nombre d'essais de comp. frottement avant frottement après fonctionnement fonctionnement fonctionnement Survenue de n fonctionnement fonctionnement (environnement standard) (40C, 80 %) (-5C) vibrations de la bande 2-11 0,19 0,40 > 100 > 100 > 100 oui 2-12 0,18 0,38 > 100 > 100 > 100 oui 2-13 0,19 0, 40 > 100 > 100 > 100 oui 2-14 0,18 0,39 > 100 > 100 > 100 oui On voit d'après les résultats ci-dessus que lorsque l'on emploie un lubrifiant obtenu par addition d'une alkylamine tertiaire à longue chaîne dans un domaine de rapport molaire de 0,01 à 100 à un ester de perfluoroéther ayant des groupes carboxyles terminaux et d'alcool à longue chaîne ou d'alcool à longue chaîne partiellement fluoré, et en ajoutant éventuellement en outre un ester phosphorique, un ester phosphoreux, un ester carboxylique à longue chaîne ou un agent pour pression extrême, il devient possible d'empêcher la survenue de vibrations de la bande et d'empêcher le coefficient de frottement d'augmenter après le fonctionnement par rapport au cas o l'on emploie un ester ou une amine seule ou au cas o l'on emploie une amine primaire à la place de l'alkylamine tertiaire à longue chaîne, tandis qu'il devient possible d'améliorer les performances de fonctionnement dans différentes conditions d'emploi. Exemple 3-1 Tout d'abord, un chlorure d'un acide carboxylique à longue chaîne a été ajouté goutte à goutte sous agitation à une solution d'une amine tertiaire et d'un perfluoropolyéther ayant des groupes hydroxyles terminaux. L'addition goutte à goutte étant terminée, la réaction a été menée à son terme par chauffage à reflux. Après refroidissement du produit résultant à la température ambiante, le sel d'amine formé a été lavé à l'eau distillée et purifié par chromatographie sur gel de silice pour obtenir un ester représenté par la formule (15) suivante: RfCH2OCOR1 ou R1COOCH2-RfCH2OCOR1 (15) o Rf désigne un groupe perfluoropolyéther et R1 désigne un groupe hydrocarboné à longue chaîne. L'ester ainsi préparé a été mélangé avec une alkylamine tertiaire à longue chaîne pour produire un lubrifiant 3-1 présenté dans le tableau 28 ci- dessous. L'alkylamine tertiaire à longue chaîne a été ajoutée en une quantité équimolaire au perfluoropolyéther. TABLEAU 28 Ne Rf Masse moléculaire R1 Ra Rb Rc 3-1 F(CF2CF2CF2O)nCF2CF2, 3 500 C1 H23 C12H25 CH3 CH3 3-2 F(CF2CFCF2CF2O)nCF2CF2 3 500 C13H27 C14H29 CH3 CH3 3-3 F(CF2- CF2CF2O)nCF2CF2- 3 500 C17H35 C18H37 CH3 CH3 3-4 F(CF2CF2CF20)nCF2CF2 3 500 C6F11 (cyclohexyle) C10H21 CH3 CH3 3-5 F(CF2CF2CF2O)nCF2CF2 3 500 C23H47 C12H25 CH3 C2H5 3-6 CF3(OCF(CF3)CF2)m(OCF2)l 650 C17H35 C18H37 CH3 CH3 3-7 CF3(OCF(CF3)CF2)m(OCF2)1 650 C13H27 C14H29 CH3 CH3 3-8CF3(OCF(CF3)CF2)m(OCF2)l 650 CH2=CHC15H30 C18H37 CH3 CH3 3-9 CF3(OCF(CF3)CF2)m(OCF2)l 650 iso-C17H35 CH, =CHC16H32 CH3 CH3 3-10 CF2(OC2F4)p(OCF2)qOCF2 2 000 C12H25 C18H37 CH3 CH3 3-11 CF2(OC2F4)p(OCF2)QOCF2 2 000 C14H29 C14H29 CH3 CH3 3-12 CF2(OC2F4)p(OCF2)QOCF2 2 000 C14H29 C14H29 CH3 C2H5 3-13 CF2(OC2F4)p(OCF2)qOCF2 2 000 C16H33 C16H33 CH3 CH3 TABLEAU 28 (suite) Ne Rf Masse moléculaire R1 Ra Rb Rc 3-14 CF2(0C2F4)p(OCF2)gOCF2 2 000 C18H37 L83 CH3 CH3 3-15 CF2(0C2F4)p(OCF2)gOCF2 2 000 iso-C18H37 C18H37 CH3 CH3 3-16 CF2(0C2F4)p(OCF2)gOCF2 4 000 C18H37 C18H37 CH3 CH3 O Ce lubrifiant 3-1 a été appliqué sur la surface d'une couche magné- tique d'un support d'enregistrement magnétique du type à mince film métallique magnétique préparé de la manière habituelle, pour obtenir une bande échantillon 3-1. Plus précisément, un mince film métallique magnétique constitué par % de Co et 20 % de Ni a été formé par dépôt en phase vapeur oblique sur un film de polyéthylènetéréphtalate épais de 10,um an sous forme d'une couche magné- tique en une épaisseur de film de 200 nm. Le lubrifiant 3-1 ci-dessus, dissous dans le n-hexane, a été appliqué sur la surface de la couche magnétique en une quantité de 5 mg/m2 pour obtenir une bande échantillon 3-1. Puis, le coefficient de frottement a été mesuré avant et après fonc- tionnement dans un environnement standard. La bande échantillon a été utilisée fois dans un magnétoscope du commerce fabriqué par SONY CORPORATION sous la marque déposée EV-S900, à chaque pendant 10 min, pour déterminer le nombre d'essais de fonctionnement jusqu'à ce que la grandeur de sortie soit réduite de 3 dB et jusqu'à l'apparition de vibrations de la bande. Les résultats sont présentés dans le tableau 29 ci-dessous. TABLEAU 29 Ex. n' Coefficient de frottement Coefficient de frottement Nombre d'essais de Survenue de vibrations de la avant fonctionnement après fonctionnement fonctionnement bande 3-1 0,18 0(),23 > 100) non 3-2 0,18 0,24 > 100 non 3-3 0,17 0,21 > 100 non 3-4 0,20 0,23 > 100 non 3-5 0, 19 0,23 > 100) non 3-6 0,17 0,22 > 100 non 3-7 0,18 0,22 > 100 non 3-8 0,19 0,23 > 100 non 3-9 0,20 0,24 > 100 non 3-10 0,17 0,22 > 100 non 3-11 0,17 0,21 > 100 non 3-12 0,19 0,23 > 100 non 3-13 0,18 0,21 > 100 non 3-14 0, 17 0,20 > 100 non 3-15 0,20 0,24 > 100 non 3-16 0,19 0,23 > 100 non On voit d'après le tableau 29 qu'en appliquant le lubrifiant 3-1 sur la surface de la couche magnétique, il est possible d'empêcher le coefficient de frottement d'augmenter après le fonctionnement et d'éviter la survenue de vibrations de la bande pendant le fonctionnement dans un magnétoscope, ce qui garantit des performances de fonctionnement satisfaisantes. Exemples 3-2 à 3-16 Des bandes échantillons 3-2 à 3-16 ont été préparées de la même manière que la bande échantillon 3-1 à ceci près que la combinaison de l'ester et de l'alkylamine tertiaire à longue chaîne a été remplacée par celle représentée dans le tableau 28. L'alkylamine a été utilisée en une quantité respectivement équimolaire et deux fois molaire par rapport au perfluoropolyéther fonctionnel et au perfluoropolyéther ayant des groupes fonctionnels à ses deux extrémités, c'est- à-dire en une quantité équimolaire pour un groupe hydroxyle. Les bandes échantillons 3-2 à 3-16 résultantes ont été examinées en ce qui concerne les mêmes caractéristiques que dans l'exemple 3-1. Les résultats sont présentés également dans le tableau 29. On voit ainsi que, comme dans l'exemple 3-1, le coefficient de frottement n'augmente pas après le fonctionnement et qu'il n'apparaît aucune vibration de la bande pendant le fonctionnement dans un magnétoscope, ce qui garantit des performances de fonctionnement satisfaisantes. Exemples comparatifs 3-1 à 3-6 Les bandes comparatives 3-1 à 3-6 ont été préparées en employant, à la place de la combinaison de l'ester et de l'alkylamine tertiaire à longue chaîne, uniquement l'ester du perfluoropolyéther et de l'acide carboxylique à longue chaîne du lubrifiant 3-1 employé dans l'exemple 3-1 (exemple comparatif 3-1), unique- ment l'alkylamine tertiaire à longue chaîne du lubrifiant 3-1 (exemple comparatif 3-2), l'ester de l'exemple 3-1 en mélange avec une quantité équimolaire d'oléyl- amine en tant qu'amine primaire (exemple comparatif 3-3), l'ester du lubrifiant 3-7 de l'exemple 3-7 en mélange avec une quantité équimolaire d'oléylamine en tant qu'amine primaire (exemple comparatif 3-4), l'ester du lubrifiant 3-11 de l'exemple 3-11 en mélange avec une quantité deux fois molaire d'oléylamine en tant qu'amine primaire (exemple comparatif 3-5) et en n'employant pas de lubrifiant (exemple comparatif 3-6). Les bandes comparatives 3-1 à 3-6 ont été examinées en ce qui concerne les mêmes caractéristiques que dans l'exemple 3-1. Les résultats sont présentés dans le tableau 30 ci-dessous. TABLEAU 30 Ex. comp. Coefficient de frottement Coefficient de frottement Nombre d'essais de Survenue de vibrations de la ne avant fonctionnement après fonctionnement fonctionnement bande 3-1 0,24 0,30 85 non 3-2 0, 14 - 2 oui 3-3 0,17 0,39 > 100 oui 3-4 0,17 0,38 > 100 oui 3-5 0,17 0,36 > 100 oui 3-6 0,17 _ > 100 oui On voit d'après le tableau 3 que si l'on utilise uniquement l'ester ou uniquement l'alkylamine tertiaire comme lubrifiant, ou bien encore que si l'on n'utilise pas de lubrifiant, il n'est pas possible d'obtenir de bonnes performances de fonctionnement, et que si l'on ajoute au lubrifiant l'alkylamine primaire à longue chaîne, le coefficient de frottement après fonctionnement augmente, tandis qu'il apparaît des vibrations de la bande pendant le fonctionnement de la bande dans un magnétoscope. Puis, à l'aide des bandes échantillons du présent exemple, la relation entre la quantité d'alkylamine tertiaire ajoutée à l'ester et le coefficient de frotte- ment a été examinée. En d'autres termes, on a préparé des lubrifiants dans lesquels la quantité d'alkylamine tertiaire à longue chaîne par rapport à l'ester a été modifiée et était située dans un domaine de 0,01 à 100 en termes de rapport molaire, et on a préparé des bandes échantillons à l'aide de ces lubrifiants. Le coefficient de frottement de chaque bande échantillon a été mesuré de la même manière que dans l'exemple 3-1. Les résultats sont présentés dans le tableau 31 ci-dessous. TABLEAU 31 Coefficient de frottement Coefficient de frottement Rapport molaire d'amine avant fonctionnement après fonctionnement 0,22 0,26 0,22 0,25 0,20 0,24 1 0,18 0,23 0,5 0,19 0,23 0,01 0,20 0,25 0 0,24 0,30 D'autre part, le lubrifiant 3-10 employé dans l'exemple 3-10 a été préparé de la même manière que ci-dessus et des bandes échantillons ont été préparées à l'aide du lubrifiant résultant pour examiner le coefficient de frottement des bandes échantillons avant et après le fonctionnement. Les résultats obtenus sont présentés dans le tableau 32 ci-dessous. TABLEAU 32 Coefficient de frottement Coefficient de frottement Rapport molaire d'amine avant fonctionnement après fonctionnement 0,20 0,26 0,20 0,24 0,19 0,23 2 0,17 0,22 1,0 0,17 0,24 0,01 0,19 0,26 0 0,24 0,32 On voit d'après les tableaux 31 et 32 que lorsque l'on emploie un lubrifiant obtenu en ajoutant l'alkylamine tertiaire à longue chaîne à l'ester dans un domaine de rapport molaire de 0,01 à 100, on peut empêcher le coefficient de frottement après fonctionnement d'augmenter. On voit d'après les résultats ci-dessus que lorsque l'on emploie un lubrifiant obtenu en ajoutant une alkylamine tertiaire à longue chaîne à un ester d'un perfluoropolyéther ayant un groupe hydroxyle terminal en une quantité de 0,01 à 100 en termes de rapport molaire et en ajoutant en outre un ester phospho- rique, un ester phosphoreux, un ester d'un acide carboxylique à longue chaîne ou un agent pour pression extrême au mélange résultant, le coefficient de frottement après fonctionnement et les vibrations de la bande augmentent dans une moindre mesure que dans le cas o l'on utilise uniquement l'ester ou l'amine ou que dans le cas o l'on utilise une amine primaire à la place de l'alkylamine tertiaire à longue chaîne, tandis que les performances de fonctionnement de la bande sont également améliorées dans différentes conditions de fonctionnement. REVENDICATIONS 1. Lubrifiant caractérisé en ce qu'il comprend un ester d'un perfluoro- polyéther ayant un groupe hydroxyle terminal, et d'un acide carboxylique à longue chaîne partiellement fluoré, représenté par la formule (1): RfCH2OCOR1 ou R1COOCH2-RfCH2-OCOR1 (1) o Rf désigne un groupe perfluoropolyéther et R1 désigne un groupe hydrocarboné à longue chaîne partiellement fluoré, et une alkylamine tertiaire à longue chaîne représentée par la formule (2) Rb Ra-N-Rc (2) en mélange avec ledit ester, o Ra, Rb et Rc sont des groupes hydrocarbonés dont l'un au moins désigne un groupe hydrocarboné à longue chaîne ayant 3 atomes de carbone ou plus. 2. Lubrifiant selon la revendication 1, caractérisé en ce qu'il comprend en outre au moins un ester parmi un ester phosphorique, un ester phosphoreux et un ester d'acide carboxylique à longue chaîne. 3. Lubrifiant selon la revendication 1, caractérisé en ce que la quantité de l'alkylamine tertiaire à longue chaîne représentée par la formule (2) est située dans le domaine de rapport molaire de 0,01 à 100 par rapport à la quantité de l'ester représenté par la formule (1). 4. Support d'enregistrement magnétique comportant un mince film métallique magnétique formé sur un substrat non magnétique, caractérisé en ce qu'un lubrifiant selon la revendication 1 est présent sur la surface dudit mince film métallique magnétique. 5. Lubrifiant caractérisé en ce qu'il comprend un ester d'un perfluoro- polyéther ayant un groupe carboxyle terminal et d'un alcool à longue chaîne, représenté par la formule (3): RfCH2COOR1 ou R10COCH2RfCH2COOR1 (3) o Rf désigne un groupe perfluoropolyéther et R1 désigne un groupe hydrocarboné à longue chaîne, et une alkylamine tertiaire à longue chaîne représentée par la formule (4): Rb Ra-N-Rc (4) en mélange avec ledit ester, o Ra, Rb et Rc sont des groupes hydrocarbonés dont l'un au moins désigne un groupe hydrocarboné à longue chaîne ayant 3 atomes de carbone ou plus. 6. Lubrifiant caractérisé en ce qu'il comprend un ester d'un perfluoro- polyéther ayant un groupe carboxyle terminal, et d'un alcool à longue chaîne partiellement fluoré, représenté par la formule (5): RfCH2COOR2- ou R2OCOCH2RfCH2-COOR2 (5) o Rf désigne un groupe perfluoropolyéther et R2 désigne un groupe hydrocarboné à longue chaîne partiellement fluoré, et une alkylamine tertiaire à longue chaîne représentée par la formule (6): Rb Ra-N-Rc (6) en mélange avec ledit ester, o Ra, Rb et Rc sont des groupes hydrocarbonés dont l'un au moins désigne un groupe hydrocarboné à longue chaîne ayant 3 atomes de carbone ou plus. 7. Lubrifiant selon la revendication 5, caractérisé en ce qu'il comprend en outre au moins un ester choisi parmi un ester phosphorique, un ester phosphoreux et un ester d'acide carboxylique à longue chaîne. 8. Lubrifiant selon la revendication 5, caractérisé en ce que la quantité de l'alkylamine tertiaire à longue chaîne représentée par la formule (4) est située dans un domaine de rapport molaire de 0,01 à 100 par rapport à la quantité de l'éther représenté par la formule (3). 9. Support d'enregistrement magnétique comportant un mince film métallique magnétique formé sur un substrat non magnétique, caractérisé en ce qu'un lubrifiant selon la revendication 5 est présent sur la surface dudit mince film métallique magnétique. 10. Lubrifiant caractérisé en ce qu'il comprend un ester d'un perfluoro- polyéther ayant un groupe hydroxyle terminal et d'un acide carboxylique à longue chaîne, représenté par la formule (7): RfCH2OCOR1 ou R1lCOOCH2RfCH2-OCOR1 (7) o Rf désigne un groupe perfluoropolyéther et R1 désigne un groupe hydrocarboné à longue chaîne, et une alkylamine tertiaire à longue chaîne représentée par la formule (8): Rb I Ra-N-Rc (8) en mélange avec ledit ester, o Ra, Rb et Rc sont des groupes hydrocarbonés dont l'un au moins désigne un groupe hydrocarboné à longue chaîne ayant 3 atomes de carbone ou plus. 11. Lubrifiant selon la revendication 10, caractérisé en ce que la quantité de l'alkylamine tertiaire à longue chaîne représentée par la formule (8) est située dans un domaine de rapport molaire de 0,01 à 100 par rapport à la quantité de l'ester représenté par la formule (7). 12. Support d'enregistrement magnétique comportant un mince film métallique magnétique formé sur un substrat non magnétique, caractérisé en ce qu'un lubrifiant selon la revendication 10 est présent sur la surface dudit mince film métallique magnétique.